(57)【要約】【課題】少ないエネルギーの消費量にて、高い水素回収率で水素を精製することができる水素精製装置及び水素精製方法を提供する。【解決手段】水素を選択的に透過させる水素分離膜を用いて、前記混合ガスに含まれる水素を当該混合ガスから分離する第１の水素分離部と、前記第１の水素分離部の後段に配置され、二酸化炭素を選択的に透過させる二酸化炭素分離膜を用いて、前記第１の水素分離部で水素が分離された前記混合ガスに含まれる二酸化炭素を当該混合ガスから分離する第１の二酸化炭素分離部と、前記第１の二酸化炭素分離部の後段に配置され、前記水素分離膜を用いて、前記第１の二酸化炭素分離部で二酸化炭素が分離された前記混合ガスに含まれる水素を当該混合ガスから分離する第２の水素分離部と、を備え、前記二酸化炭素分離膜が、ゼオライトを含む、水素精製装置。【選択図】図１
2014001109.tif 000002
【特許請求の範囲】
【請求項１】
少なくとも水素及び二酸化炭素を含む混合ガスから水素を精製する水素精製装置であって、
水素を選択的に透過させる水素分離膜を用いて、前記混合ガスに含まれる水素を当該混合ガスから分離する第１の水素分離部と、
前記第１の水素分離部の後段に配置され、二酸化炭素を選択的に透過させる二酸化炭素分離膜を用いて、前記第１の水素分離部で水素が分離された前記混合ガスに含まれる二酸化炭素を当該混合ガスから分離する第１の二酸化炭素分離部と、
前記第１の二酸化炭素分離部の後段に配置され、前記水素分離膜を用いて、前記第１の二酸化炭素分離部で二酸化炭素が分離された前記混合ガスに含まれる水素を当該混合ガスから分離する第２の水素分離部と、を備え、
前記二酸化炭素分離膜が、ゼオライトを含む、水素精製装置。
【請求項２】
前記第２の水素分離部の後段に配置され、前記二酸化炭素分離膜を用いて、前記第２の水素分離部で水素が分離された前記混合ガスに含まれる二酸化炭素を当該混合ガスから分離する第２の二酸化炭素分離部を更に備える、請求項１に記載の水素精製装置。
【請求項３】
前記第１の水素分離部の前段に配置され、前記二酸化炭素分離膜を用いて、前記混合ガスに含まれる二酸化炭素を当該混合ガスから分離する第３の二酸化炭素分離部を更に備え、
前記第１の水素分離部は、前記水素分離膜を用いて、前記第３の二酸化炭素分離部で二酸化炭素が分離された前記混合ガスに含まれる水素を当該混合ガスから分離する、請求項１に記載の水素精製装置。
【請求項４】
前記ゼオライトがＮａＸ型ゼオライト又はＮａＹ型ゼオライトであり、使用温度が１２０℃以下である、請求項１〜３の何れか一項に記載の水素精製装置。
【請求項５】
前記水素分離膜は、Ｐｄ−Ｃｕ合金を含み、使用温度が３００℃以下である、請求項１〜４の何れか一項に記載の水素精製装置。
【請求項６】
少なくとも水素及び二酸化炭素を含む混合ガスから水素を精製する水素精製方法であって、
水素を選択的に透過させる水素分離膜を用いて、前記混合ガスに含まれる水素を当該混合ガスから分離する第１の水素分離工程と、
二酸化炭素を選択的に透過させる二酸化炭素分離膜を用いて、前記第１の水素分離工程で水素が分離された前記混合ガスに含まれる二酸化炭素を当該混合ガスから分離する第１の二酸化炭素分離工程と、
前記水素分離膜を用いて、前記第１の二酸化炭素分離工程で二酸化炭素が分離された前記混合ガスに含まれる水素を当該混合ガスから分離する第２の水素分離工程と、を備え、
前記二酸化炭素分離膜が、ゼオライトを含む、水素精製方法。
【発明の詳細な説明】
【技術分野】
【０００１】
本発明は、水素精製装置及び水素精製方法に関する。
【背景技術】
【０００２】
近年、地球温暖化への対策として、温室効果ガスである二酸化炭素の排出量を削減する努力が世界的に行われている。このような情勢下、水素をエネルギー源とするために、高純度の水素を精製する技術の開発が急務となっている。水素を精製する技術としては、下記特許文献１に開示されたＰＳＡ法（Ｐｒｅｓｓｕｒｅ  Ｓｗｉｎｇ  Ａｄｓｏｒｐｔｉｏｎ）が知られている。
【先行技術文献】
【特許文献】
【０００３】
【特許文献１】特開２０１２−０８７０１２号公報
【発明の概要】
【発明が解決しようとする課題】
【０００４】
ＰＳＡ法では、多孔質の吸着剤を用い、高い圧力下で混合ガス中の不純物（二酸化炭素など）を吸着剤に吸着させて、高純度の水素を分離・回収した後、低い圧力（真空）下で不純物を吸着剤から脱着させて吸着剤の再生を行う。よってＰＳＡ法では、吸着工程での雰囲気の加圧、脱着工程での雰囲気の減圧にエネルギーを消費する。例えば、ＰＳＡ法において、真空ポンプを用いた脱着工程では、０．３９ｋＷ／Ｎｍ３程度の電力が消費される。以上のように、ＰＳＡ法は水素の分離回収に多大なエネルギーとコストを要する方法である。以上より、少ないエネルギーの消費量にて、高い水素回収率で水素を精製することができる水素精製装置及び水素精製方法が求められていた。
【０００５】
そこで、本発明は、少ないエネルギーの消費量にて、高い水素回収率で水素を精製することができる水素精製装置を提供することを目的とする。
【課題を解決するための手段】
【０００６】
本発明に係る水素精製装置の一態様は、少なくとも水素及び二酸化炭素を含む混合ガスから水素を精製する水素精製装置であって、水素を選択的に透過させる水素分離膜を用いて、混合ガスに含まれる水素を当該混合ガスから分離する第１の水素分離部と、第１の水素分離部の後段に配置され、二酸化炭素を選択的に透過させる二酸化炭素分離膜を用いて、第１の水素分離部で水素が分離された混合ガスに含まれる二酸化炭素を当該混合ガスから分離する第１の二酸化炭素分離部と、第１の二酸化炭素分離部の後段に配置され、水素分離膜を用いて、第１の二酸化炭素分離部で二酸化炭素が分離された混合ガスに含まれる水素を当該混合ガスから分離する第２の水素分離部と、を備え、二酸化炭素分離膜が、ゼオライトを含む。
【０００７】
上記態様では、第２の水素分離部の後段に配置され、二酸化炭素分離膜を用いて、第２の水素分離部で水素が分離された混合ガスに含まれる二酸化炭素を当該混合ガスから分離する第２の二酸化炭素分離部を更に備える。
【０００８】
上記態様では、第１の水素分離部の前段に配置され、二酸化炭素分離膜を用いて、混合ガスに含まれる二酸化炭素を当該混合ガスから分離する第３の二酸化炭素分離部を更に備え、第１の水素分離部は、水素分離膜を用いて、第３の二酸化炭素分離部で二酸化炭素が分離された混合ガスに含まれる水素を当該混合ガスから分離する。
【０００９】
上記態様では、ゼオライトがＮａＸ型ゼオライト又はＮａＹ型ゼオライトであり、使用温度が１２０℃以下である。
【００１０】
上記態様では、水素分離膜は、Ｐｄ−Ｃｕ合金を含み、使用温度が３００℃以下である。
【００１１】
本発明に係る水素精製方法の一態様は、少なくとも水素及び二酸化炭素を含む混合ガスから水素を精製する水素精製方法であって、水素を選択的に透過させる水素分離膜を用いて、混合ガスに含まれる水素を当該混合ガスから分離する第１の水素分離工程と、二酸化炭素を選択的に透過させる二酸化炭素分離膜を用いて、第１の水素分離工程で水素が分離された混合ガスに含まれる二酸化炭素を当該混合ガスから分離する第１の二酸化炭素分離工程と、水素分離膜を用いて、第１の二酸化炭素分離工程で二酸化炭素が分離された混合ガスに含まれる水素を当該混合ガスから分離する第２の水素分離工程と、を備え、二酸化炭素分離膜が、ゼオライトを含む。
【発明の効果】
【００１２】
本発明によれば、少ないエネルギーの消費量にて、高い水素回収率で水素を精製することができる。
【図面の簡単な説明】
【００１３】
【図１】本発明の実施形態に係る水素精製装置の構成を示す概略構成図であり、水素分離膜モジュールを最前段に配置した例である。
【図２】本発明の実施形態に係る水素精製装置の構成を示す概略構成図であり、二酸化炭素分離膜モジュールを最前段に配置した例である。
【図３】水素分離膜モジュール及び二酸化炭素分離膜モジュールの内部構造の一例を示す図である。
【図４】本発明の実施例と比較例における、エネルギー効率と高純度水素回収率を示すグラフである。
【図５】本発明の実施例と比較例における、水素精製開始からの経過時間と、水素回収率、二酸化炭素回収率、透過二酸化炭素濃度の関係を示すグラフである。
【図６】本発明の実施例の二酸化炭素分離膜と比較例の液体促進輸送膜における、水素のガス透過度及び二酸化炭素のガス透過度を示すグラフである。
【発明を実施するための形態】
【００１４】
以下、本発明の好適な実施形態について説明する。ただし、本発明は下記実施形態に何ら限定されるものではない。
【００１５】
図１は、本発明の実施形態に係る水素精製装置の構成を示す概略構成図であり、水素分離膜モジュールを最前段に配置した例である。図２は、本発明の実施形態に係る水素精製装置の構成を示す概略構成図であり、二酸化炭素分離膜モジュールを最前段に配置した例である。図１及び図２に示すように、水素精製装置１，２は、水素製造装置１００から供給される混合ガスから水素を精製する装置である。水素精製装置１，２は、混合ガスから高純度の水素を回収すると共に高純度の二酸化炭素を回収する機能を有している。水素精製装置１，２は、９９％以上の純度の水素を回収することができ、９０％以上の純度の二酸化炭素を回収することができる。燃料電池等で用いる水素を精製する場合、９９．９９％の高純度とすることが好ましい。また、水素精製装置１，２は、高い回収率で水素を回収することができ、高い回収率で二酸化炭素を回収することができる。なお、水素の回収率とは、当初混合ガスに含まれていた水素のうち分離膜を透過した水素の割合である。二酸化炭素の回収率とは、当初混合ガスに含まれていた二酸化炭素のうち分離膜を透過した二酸化炭素の割合である。
【００１６】
本実施形態では、混合ガスは、少なくとも水素（Ｈ２）及び二酸化炭素（ＣＯ２）を含む。また、混合ガスは、メタン（ＣＨ４）、一酸化炭素（ＣＯ）等を含んでいてもよい。水素製造装置１００としては、例えば、水蒸気改質によって水素を生成する水素製造装置などが挙げられるが、水素と二酸化炭素を含む混合ガスを供給することができるものであれば、特に限定されない。なお、水素製造装置１００から供給される混合ガスの圧力は、１．５〜２．５ＭＰａＧであることが好ましい。
【００１７】
混合ガスの水素の濃度及び二酸化炭素の濃度に応じて、図１の水素精製装置１と図２の水素精製装置２の何れかを用いることが好ましい。すなわち、水素製造装置１００からの混合ガスの水素の濃度が高い場合は図１の水素精製装置１を用いることが好ましく、二酸化炭素の濃度が高い場合は図２の水素精製装置２を用いることが好ましい。具体的には、二酸化炭素濃度が７０％以下の場合は、図１の水素精製装置１を用いることが好ましく、７０％以上の場合は、図２の水素精製装置１を用いることが好ましい。
【００１８】
図１に示す水素精製装置１は、水素を選択的に透過させる水素分離膜１１を有する水素分離膜モジュール（第１の水素分離部）１０Ａと、二酸化炭素を選択的に透過させる二酸化炭素分離膜２１を有する二酸化炭素分離膜モジュール（第１の二酸化炭素分離部）２０Ａと、水素を選択的に透過させる水素分離膜１１を有する水素分離膜モジュール（第２の水素分離部）１０Ｂと、二酸化炭素を選択的に透過させる二酸化炭素分離膜２１を有する二酸化炭素分離膜モジュール（第２の二酸化炭素分離部）２１Ｂと、を備えている。水素精製装置１は、混合ガスに対して上流から下流へ向かって順番に、水素分離膜モジュール１０Ａ、二酸化炭素分離膜モジュール２０Ａ、水素分離膜モジュール１０Ｂ、二酸化炭素分離膜モジュール２０Ｂの順で配置されている。
【００１９】
具体的には、水素分離膜モジュール１０Ａは、水素分離膜１１を用いて、水素製造装置１００から供給される混合ガスに含まれる水素を当該混合ガスから分離して回収する。水素分離膜モジュール１０Ａで水素を分離された混合ガスは、二酸化炭素の濃度が上がり、二酸化炭素分離膜２１で二酸化炭素を分離し易い状態となる。二酸化炭素分離膜モジュール２０Ａは、水素分離膜モジュール１０Ａの後段に配置され、二酸化炭素分離膜２１を用いて、水素分離膜モジュール１０Ａで水素が分離された混合ガス（すなわち、水素分離膜モジュール１０Ａからの非透過ガス）に含まれる二酸化炭素を当該混合ガスから分離して回収する。二酸化炭素分離膜モジュール２０Ａで二酸化炭素を分離された混合ガスは、水素の濃度が上がり、水素分離膜１１で水素を分離し易い状態となる。水素分離膜モジュール１０Ｂは、二酸化炭素分離膜モジュール２０Ａの後段に配置され、水素分離膜１１を用いて、二酸化炭素分離膜モジュール２０Ａで二酸化炭素が分離された混合ガス（すなわち、二酸化炭素分離膜モジュール２０Ａからの非透過ガス）に含まれる水素を当該混合ガスから分離して回収する。水素分離膜モジュール１０Ｂで水素を分離された混合ガスは、二酸化炭素の濃度が上がり、二酸化炭素分離膜２１で二酸化炭素を分離し易い状態となる。二酸化炭素分離膜モジュール２０Ｂは、水素分離膜モジュール１０Ｂの後段に配置され、二酸化炭素分離膜２１を用いて、水素分離膜モジュール１０Ｂで水素が分離された混合ガス（すなわち、水素分離膜モジュール１０Ｂからの非透過ガス）に含まれる二酸化炭素を当該混合ガスから分離して回収する。なお、図１に示す水素精製装置１において、最後段の二酸化炭素分離膜モジュール２０Ｂを省略してもよい。
【００２０】
水素分離膜モジュール１０Ａ，１０Ｂは、混合ガスが流入する流入口１２と、水素分離膜１１を透過した透過ガス（高純度の水素を含む）を排出する透過ガス排出口１３と、水素分離膜１１を透過しなかった非透過ガスを排出する非透過ガス排出口１４と、を備えている。また、二酸化炭素分離膜モジュール２０Ａ，２０Ｂは、混合ガスが流入する流入口２２と、二酸化炭素分離膜２１を透過した透過ガス（高純度の二酸化炭素を含む）を排出する透過ガス排出口２３と、二酸化炭素分離膜２１を透過しなかった非透過ガスを排出する非透過ガス排出口２４と、を備えている。水素分離膜モジュール１０Ａの流入口１２は、水素製造装置１００からの混合ガスが通過するラインＬ１と接続されている。二酸化炭素分離膜モジュール２０Ａの流入口２２は、水素分離膜モジュール１０Ａの非透過ガス排出口１４からの非透過ガスが通過するラインＬ２と接続されている。水素分離膜モジュール１０Ｂの流入口１２は、二酸化炭素分離膜モジュール２０Ａの非透過ガス排出口２４からの非透過ガスが通過するラインＬ３と接続されている。二酸化炭素分離膜モジュール２０Ｂの流入口２２は、水素分離膜モジュール１０Ｂの非透過ガス排出口１４からの非透過ガスが通過するラインＬ４と接続されている。二酸化炭素分離膜モジュール２０Ｂの非透過ガス排出口２４は、ラインＬ５と接続されており、非透過ガスは、当該ラインＬ５を通過してオフガスとして所定の用途に利用される。また、水素分離膜モジュール１０Ａ，１０Ｂの透過ガス排出口２３は、水素回収ラインＬ６と接続されている。水素分離膜１１を透過した透過ガスは、高純度の水素として水素回収ラインＬ６を通過して回収される。二酸化炭素分離膜モジュール２０Ａ，２０Ｂの透過ガス排出口２３は、二酸化炭素回収ラインＬ７と接続されている。二酸化炭素分離膜２１を透過した透過ガスは、高純度の二酸化炭素として二酸化炭素回収ラインＬ７を通過して回収される。
【００２１】
図２に示す水素精製装置２は、二酸化炭素を選択的に透過させる二酸化炭素分離膜２１を有する二酸化炭素分離膜モジュール（第３の二酸化炭素分離部）２０Ｃと、水素を選択的に透過させる水素分離膜１１を有する水素分離膜モジュール（第１の水素分離部）１０Ａと、二酸化炭素を選択的に透過させる二酸化炭素分離膜２１を有する二酸化炭素分離膜モジュール（第１の二酸化炭素分離部）２０Ａと、水素を選択的に透過させる水素分離膜１１を有する水素分離膜モジュール（第２の水素分離部）１０Ｂと、を備えている。水素精製装置２は、混合ガスに対して上流から下流へ向かって順番に、二酸化炭素分離膜モジュール２０Ｃ、水素分離膜モジュール１０Ａ、二酸化炭素分離膜モジュール２０Ａ、水素分離膜モジュール１０Ｂの順で配置されている。
【００２２】
具体的には、二酸化炭素分離膜モジュール２０Ｃは、二酸化炭素分離膜２１を用いて、水素製造装置１００から供給される混合ガスに含まれる二酸化炭素を当該混合ガスから分離して回収する。二酸化炭素分離膜モジュール２０Ｃで二酸化炭素を分離された混合ガスは、水素の濃度が上がり、水素分離膜１１で水素を分離し易い状態となる。水素分離膜モジュール１０Ａは、二酸化炭素分離膜モジュール２０Ｃの後段に配置され、水素分離膜１１を用いて、二酸化炭素分離膜モジュール２０Ｃで二酸化炭素が分離された混合ガス（すなわち、二酸化炭素分離膜モジュール２０Ｃからの非透過ガス）に含まれる水素を当該混合ガスから分離して回収する。水素分離膜モジュール１０Ａで水素を分離された混合ガスは、二酸化炭素の濃度が上がり、二酸化炭素分離膜２１で二酸化炭素を分離し易い状態となる。二酸化炭素分離膜モジュール２０Ａは、水素分離膜モジュール１０Ａの後段に配置され、二酸化炭素分離膜２１を用いて、水素分離膜モジュール１０Ａで水素が分離された混合ガス（すなわち、水素分離膜モジュール１０Ａからの非透過ガス）に含まれる二酸化炭素を当該混合ガスから分離して回収する。二酸化炭素分離膜モジュール２０Ａで二酸化炭素を分離された混合ガスは、水素の濃度が上がり、水素分離膜１１で水素を分離し易い状態となる。水素分離膜モジュール１０Ｂは、二酸化炭素分離膜モジュール２０Ａの後段に配置され、水素分離膜１１を用いて、二酸化炭素分離膜モジュール２０Ａで二酸化炭素が分離された混合ガス（すなわち、二酸化炭素分離膜モジュール２０Ａからの非透過ガス）に含まれる水素を当該混合ガスから分離して回収する。
【００２３】
二酸化炭素分離膜モジュール２０Ｃは、二酸化炭素分離膜モジュール２０Ａと同じく、混合ガスが流入する流入口２２と、二酸化炭素分離膜２１を透過した透過ガス（高純度の二酸化炭素を含む）を排出する透過ガス排出口２３と、二酸化炭素分離膜２１を透過しなかった非透過ガスを排出する非透過ガス排出口２４と、を備えている。二酸化炭素分離膜モジュール２０Ｃの流入口２２は、水素製造装置１００からの混合ガスが通過するラインＬ１と接続されている。水素分離膜モジュール１０Ａの流入口１２は、二酸化炭素分離膜モジュール２０Ｃの非透過ガス排出口２４からの非透過ガスが通過するラインＬ２と接続されている。二酸化炭素分離膜モジュール２０Ａの流入口２２は、水素分離膜モジュール１０Ａの非透過ガス排出口１４からの非透過ガスが通過するラインＬ３と接続されている。水素分離膜モジュール１０Ｂの流入口１２は、二酸化炭素分離膜モジュール２０Ａの非透過ガス排出口２４からの非透過ガスが通過するラインＬ４と接続されている。水素分離膜モジュール１０Ｂの非透過ガス排出口１４は、ラインＬ５と接続されており、非透過ガスは、当該ラインＬ５を通過してオフガスとして所定の用途に利用される。また、水素分離膜モジュール１０Ａ，１０Ｂの透過ガス排出口２３は、水素回収ラインＬ６と接続されている。水素分離膜１１を透過した透過ガスは、高純度の水素として水素回収ラインＬ６を通過して回収される。二酸化炭素分離膜モジュール２０Ａ，２０Ｃの透過ガス排出口２３は、二酸化炭素回収ラインＬ７と接続されている。二酸化炭素分離膜２１を透過した透過ガスは、高純度の二酸化炭素として二酸化炭素回収ラインＬ７を通過して回収される。
【００２４】
水素分離膜モジュール１０及び二酸化炭素分離膜モジュール２０は、少なくとも、混合ガスが供給される供給部（供給室）と、分離膜１１，２１を透過した透過ガス（水素または二酸化炭素）を回収する回収部（回収室）と、供給部と回収部とを隔てる分離膜１１，２１と、を備えていればよい。この条件を満足する限り、分離膜モジュールの構成は限定されない。分離膜１１，２１の化学吸着能、及び供給部内の混合ガスの圧力と回収部内の雰囲気の圧力との差に駆動されて、回収部内の水素または二酸化炭素が分離膜１１，２１を透過して回収部へ移動する。透過ガスの圧力は低下する一方、非透過ガスは、高い圧力のまま、後段の分離膜モジュール１０，２０へ供給される。従って、水素製造装置１００から高い圧力で供給された混合ガスは、途中で圧力を付与される必要なく、各段の分離膜モジュール１０，２０での分離・回収が行われる。
【００２５】
なお、図１，２に示すように４段のみに限らず、水素分離膜モジュール１０及び二酸化炭素分離モジュール２０を更に交互に配置して、それ以上の段数としてもよい。
【００２６】
水素分離膜モジュール１０及び二酸化炭素分離膜モジュール２０の構造の一例を図３に示す。図３（ａ）に示す分離膜モジュール１０，２０は、筒体１５，２５の内部に円筒状の分離膜１１，２１を配置することによって、構成されている。当該円筒状の分離膜１１，２１の内周側の空間が、混合ガスが供給される供給室ＳＰを構成している。外周側の空間（分離膜１１，２１と筒体１５，２５との間の空間）が、分離膜１１，２１を透過した透過ガスを回収する回収室ＲＣを構成している。筒体１５，２５の一方の端面には、混合ガスを流入させる流入口１２，２２及び非透過ガスを排出する非透過ガス排出口１４，２４が設けられる。流入口１２，２２及び非透過ガス排出口１４，２４は、供給室ＳＰと連通されている。筒体１５，２５の他方の端面には、透過ガスを排出する透過ガス排出口１３，２３が設けられる。透過ガス排出口１３，２３は、回収室ＲＣと連通されている。流入口１２，２２から流入した混合ガスは、分離膜１１，２１の内周側の供給室ＳＰ内に供給される。供給室ＳＰと回収室ＲＣの圧力差により、水素分離膜１１は、混合ガスに含まれる水素の一部を透過させて、外周側の回収室ＲＣで回収する。二酸化炭素分離膜２１は、混合ガスに含まれる二酸化炭素の一部を透過させて、外周側の回収室ＲＣで回収する。透過ガスは、透過ガス排出口１３，２３から排出される。一方、分離膜１１，２１を透過しなかった混合ガスは、非透過ガスとして非透過ガス排出口１４，２４から排出される。なお、供給室ＳＰ内では、内壁を設けることで混合ガスの流れを形成しているが、当該内壁の構成は特に限定されない。
【００２７】
図３（ｂ）に示す分離膜モジュール１０，２０は、筒体１５，２５の内部に円筒状の分離膜１１，２１を配置することによって、構成されている。当該円筒状の分離膜１１，２１の外周側の空間（分離膜１１，２１と筒体１５，２５との間の空間）が、混合ガスが供給される供給室ＳＰを構成している。内周側の空間が、分離膜１１，２１を透過した透過ガスを回収する回収室ＲＣを構成している。筒体１５，２５の外周面には、混合ガスを流入させる流入口１２，２２及び非透過ガスを排出する非透過ガス排出口１４，２４が設けられる。流入口１２，２２及び非透過ガス排出口１４，２４は、供給室ＳＰと連通されている。筒体１５，２５の一方の端面には、透過ガスを排出する透過ガス排出口１３，２３が設けられる。透過ガス排出口１３，２３は、回収室ＲＣと連通されている。流入口１２，２２から流入した混合ガスは、分離膜１１，２１の外周側の供給室ＳＰ内に供給される。供給室ＳＰと回収室ＲＣの圧力差により、水素分離膜１１は、混合ガスに含まれる水素の一部を透過させて、内周側の回収室ＲＣで回収する。二酸化炭素分離膜２１は、混合ガスに含まれる二酸化炭素の一部を透過させて、内周側の回収室ＲＣで回収する。透過ガスは、透過ガス排出口１３，２３から排出される。一方、分離膜１１，２１を透過しなかった混合ガスは、非透過ガスとして非透過ガス排出口１４，２４から排出される。
【００２８】
なお、分離膜モジュール１０，２０の構成は、図３に示すものに限定されず、あらゆる構成を採用してよい。例えば、円筒状の分離膜１１，２１を筒体１５，２５内に複数本有していてもよい。また、円筒状ではなく平面状の分離膜１１，２１を用いてもよい。また、水素分離膜モジュール１０と二酸化炭素分離膜モジュール２０とで、同じ構成を採用してもよいが、互いに異なる構成を採用してもよい。また、水素分離膜モジュール１０Ａと水素分離膜モジュール１０Ｂとで、同じ構成を採用してもよいが、互いに異なる構成を採用してもよい。また、二酸化炭素分離膜モジュール２０Ａと二酸化炭素分離膜モジュール２０Ｂ（あるいは二酸化炭素分離膜モジュール２０Ｃ）とで、同じ構成を採用してもよいが、互いに異なる構成を採用してもよい。
【００２９】
また、分離膜モジュール１０，２０での分離膜１１，２１の使用温度を調整するために、ヒーターなどの加熱機構を設けてもよい。
【００３０】
水素分離膜１１は、水素を選択的に透過させることができるものであれば、特に限定されず、あらゆる種類の分離膜を適用できる。例えば、水素分離膜１１として、多孔質膜（分子流によって分離するもの、表面拡散流によって分離するもの、毛管凝縮作用によって分離するもの、分子ふるい作用によって分離するものなど）や、非多孔質膜を適用することができる。
【００３１】
例えば、水素分離膜１１は、Ｐｄ−Ｃｕ合金を含む。好ましくは、水素分離膜１１は、Ｐｄ−Ｃｕ合金からなる。Ｐｄ−Ｃｕ合金製の水素分離膜１１の使用温度は、１５０〜４５０℃が好ましく、３００℃以下であることが好ましい。また、Ｐｄ−Ａｇ合金を含む分離膜を適用してもよく、このときの使用温度は４００〜６００℃が好ましい。Ｎｂを含む分離膜を適用してもよく、このときの使用温度は２００〜４００℃が好ましい。また、ゼオライト膜、無機膜（シリカ膜、カーボン膜など）、及び高分子膜（ポリイミド膜など）を適用してもよく、このときの使用温度は、常温〜２００℃が好ましい。
【００３２】
二酸化炭素分離膜２１は、ゼオライトを含む。二酸化炭素分離膜２１は、ホージャサイト（Ｆａｕｊａｓｉｔｅ）型ゼオライトを含む。好ましくは、二酸化炭素分離膜２１はホージャサイト型ゼオライトからなる。ホージャサイト型ゼオライトは、Ｎａ、Ｍｇ又はＣａを含有するケイ酸塩であって、（Ｎａ２，Ｃａ，Ｍｇ）３．５［Ａｌ７Ｓｉ１７Ｏ４８］・３２（Ｈ２Ｏ）で表される共通の化学組成を有するゼオライトである。ホージャサイト型ゼオライトは、直径が低分子量の分子の大きさとほぼ同じである細孔を有するため、分子ふるいとして作用する。つまり二酸化炭素分離膜２１は、ホージャサイト型ゼオライトの細孔径よりも小さい特定の分子のみを選択的に透過させ、細孔径よりも大きい分子は透過させない。また、ホージャサイト型ゼオライトは固体酸であるため、細孔よりも小さい特定の分子のみを選択的に吸着する。このように、ホージャサイト型ゼオライトを含む二酸化炭素分離膜２１は、分子の大きさに応じた分子ふるいの機能と、分子の組成に応じた化学吸着能と、を兼ね備えている。
【００３３】
仮に混合ガスが二酸化炭素、水素、メタン及び一酸化炭素の全てを含有する場合、これらの分子の中で二酸化炭素が最もホージャサイト型ゼオライト内に吸着され易い。したがって、二酸化炭素のみが選択的にホージャサイト型ゼオライト内に取り込まれて二酸化炭素分離膜２１を透過する。他の分子は二酸化炭素に比べて二酸化炭素分離膜２１を透過し難い。その結果、濃度が高い二酸化炭素を混合ガスから分離することができる。また、本実施形態によれば、二酸化炭素の回収率を高めることも可能である。なお、回収率とは、当初混合ガスに含まれていた二酸化炭素のうち二酸化炭素分離膜２１を透過した二酸化炭素の割合である。
【００３４】
混合ガスは、二酸化炭素よりもホージャサイト型ゼオライトに吸着しやすい分子（例えば水）を含有しないことが好ましい。つまり、混合ガスにおける、二酸化炭素よりもホージャサイト型ゼオライトに吸着しやすい分子の含有率は、低いほど好ましい。よって、混合ガスにおける水分子の含有率は１ｍｏｌ％以下であればよい。また、混合ガス中の二酸化炭素の濃度（含有率）は５０ｍｏｌ％であることが好ましい。混合ガス中の二酸化炭素の濃度が高いほど、分離された二酸化炭素の濃度が高まる傾向がある。
【００３５】
ホージャサイト型ゼオライトは、ＮａＸ型ゼオライト又はＮａＹ型ゼオライトであることが好ましい。ホージャサイト型ゼオライトは、ＮａＹ型ゼオライトであることがより好ましい。ＮａＸ型ゼオライトとは、金属元素（カチオン）としてＮａを含有し、シリカアルミナ比が２より大きく３未満であるホージャサイト型ゼオライトである。ＮａＹ型ゼオライトとは、金属元素（カチオン）としてＮａを含有し、シリカアルミナ比が３以上であるホージャサイト型ゼオライトである。シリカアルミナ比とは、ゼオライトを構成するＳｉＯ２のモル数（[ＳｉＯ２]）と、ゼオライトを構成するＡｌ２Ｏ３のモル数（[Ａｌ２Ｏ３]）との比（[ＳｉＯ２]／[Ａｌ２Ｏ３]）である。
【００３６】
ＮａＸ型ゼオライト又はＮａＹ型ゼオライト中のＮａ＋（カチオン）は、二酸化炭素の化学吸着能に特に優れる。よって、ＮａＸ型ゼオライト又はＮａＹ型ゼオライトを含む二酸化炭素分離膜２１を用いることにより、本実施形態に係る効果が顕著になる。
【００３７】
分離工程では、二酸化炭素分離膜２１の温度を２０〜１２０℃に調整することが好ましく、４０〜１１０℃であることがより好ましい。これにより、二酸化炭素分離膜２１における二酸化炭素の透過度（単位：ｍｏｌ／（ｍ２・ｓ・Ｐａ））が顕著に高くなる。二酸化炭素分離膜２１の温度が約６０℃であるとき、二酸化炭素分離膜２１における二酸化炭素の透過度が最も高くなる。
【００３８】
二酸化炭素分離膜２１の厚さは特に限定されないが、０．１〜１０μｍであればよい。二酸化炭素分離膜２１が厚いほど、二酸化炭素の選択能が向上し、膜の強度も向上する傾向がある。二酸化炭素分離膜２１が薄いほど、二酸化炭素の透過量が増加する傾向がある。二酸化炭素分離膜２１の形状は特に限定されない。例えば、二酸化炭素分離膜２１が管状であってもよい。
【００３９】
次に、本実施形態に係る水素精製装置１，２及び水素精製方法の作用・効果について説明する。
【００４０】
本実施形態に係る水素精製装置１，２は、水素分離膜モジュール１０Ａ、二酸化炭素分離膜モジュール２０Ａ、水素分離膜モジュール１０Ｂの順で各分離膜モジュールを備えている。従って、水素分離膜モジュール１０Ａの水素分離膜１１で混合ガスから水素を分離する工程（第１の水素分離工程）、水素が分離された混合ガスから二酸化炭素分離膜モジュール２０Ａの二酸化炭素分離膜２１で二酸化炭素を分離する工程（第１の二酸化炭素分離工程）、二酸化炭素が分離された混合ガスから水素分離膜モジュール１０Ｂの水素分離膜１１で水素を分離する工程（第２の水素分離工程）が実行される。一段目の水素分離膜モジュール１０Ａの水素分離膜１１で水素を分離された混合ガスは、二酸化炭素の濃度が高くなっているため、そのまま後段の水素分離膜モジュール１０Ｂで水素分離を行っても、効率よく水素を分離することはできない。しかし、一段目の水素分離膜モジュール１０Ａの後段で二酸化炭素分離膜モジュール２０Ａの二酸化炭素分離膜２１で混合ガスから二酸化炭素を分離することで、混合ガスの水素の濃度を高くすることができる。水素の濃度が高い状態の混合ガスを後段の水素分離膜モジュール１０Ｂで水素分離を行うことで、効率よく水素を分離することができる。従って、水素精製装置１，２は、高い水素回収率で水素を精製することができる。同時に、効率よく二酸化炭素を回収することも可能となる。
【００４１】
また、従来のＰＳＡ法による水素精製装置では、圧力調整機構（加圧装置及び真空装置）を設けて、吸着工程での加圧及び脱着工程での減圧を行わなくてはならないため、水素精製のためのエネルギー消費量が大きくなる。また、高純度水素の回収率を高められないという問題がある。また、二酸化炭素分離回収型の水素精製方法として、アミン吸収塔（二酸化炭素分離）及びＰＳＡ（水素精製）を組み合わせた方法を採用した場合、高純度水素精製時にアミン吸収塔での吸収液再生によるエネルギー消費量が大きくなり、エネルギー効率が低下するという問題がある。また、ＰＳＡ（二酸化炭素分離）及びＰＳＡ（水素分離）を組み合わせた方法を採用した場合、二酸化炭素分離用ＰＳＡにおいて真空ポンプの設備が必要となるため、水素精製装置の設置面積が大きくなるという問題がある。一方、本実施形態に係る水素精製装置１，２では、ガスの圧力差を利用して分離を行うためエネルギーの消費量が小さくなる。水素製造装置１００から高圧の混合ガスが供給され、当該供給圧力をそのまま各分離膜での分離のための駆動力として用いることができる。従って、ＰＳＡ法のように加圧・減圧のための多大なエネルギーが不要となるため、少ないエネルギーの消費量にて、高い回収率で水素を精製することができる。また、加圧装置や真空装置などが不要であるため、水素精製装置１，２の設置面積も縮小することができる。
【００４２】
また、本実施形態に係る水素精製装置１，２では、二酸化炭素分離膜２１がゼオライトを含んでいる。ゼオライトを含んだ二酸化炭素分離膜２１の単位面積当たりの二酸化炭素の透過量は、従来の化学吸着法で用いる液体促進輸送膜の約２００倍程度の値に達する場合もある。これにより、効率良く二酸化炭素を分離することができ、それに伴って、後段の水素分離膜モジュール１０Ｂでも効率よく水素を分離できるようになる。また、単位面積当たりの二酸化炭素の透過量が大きいことで、二酸化炭素分離膜２１は、その面積を液体促進輸送膜よりも小さくしたとしても、十分な分離能を維持する。従って、二酸化炭素分離膜２１の膜面積を小さくすることで二酸化炭素分離膜モジュール２０を小さくし、水素精製装置１，２の小型化を図ることが可能となり、コストの低減も可能となる。また、液体促進輸送膜を用いた場合は、膜面積が大きくなるため、使用温度の調整のための熱量が大きくなり、エネルギー消費量も多くなるが、本実施形態に係る水素精製装置１，２では、二酸化炭素分離膜２１の小型化を図ることで、使用温度の調整のための熱量を抑えることができ、エネルギー消費量を少なくできる。
【００４３】
本実施形態に係る水素精製装置１では、水素分離膜モジュール１０Ｂの後段に二酸化炭素分離膜モジュール２０Ｂが配置されている。水素分離膜モジュール１０Ｂで水素を分離された混合ガスは、二酸化炭素の濃度が高くなっているため、後段の二酸化炭素分離膜モジュール２０Ｂにて効率よく二酸化炭素を回収することができる。
【００４４】
本実施形態に係る水素精製装置２では、水素分離膜モジュール１０Ａの前段に二酸化炭素分離膜モジュール２０Ｃが配置されている。水素製造装置１００からの混合ガスの二酸化炭素濃度が高い場合は、水素分離膜モジュール１０Ａで効率よく水素を回収することができない。しかしながら、前段で二酸化炭素分離膜モジュール２０Ｃで混合ガスから二酸化炭素を分離して水素の濃度を高めることで、水素分離膜モジュール１０Ａにて効率よく水素を回収することができる。同時に、効率よく二酸化炭素を回収することもできる。
【００４５】
また、二酸化炭素分離膜２１のゼオライトがＮａＸ型ゼオライト又はＮａＹ型ゼオライトであり、使用温度が１２０℃以下であることが好ましい。当該ゼオライトは、他のゼオライトに比して二酸化炭素に対する吸着性が強い。従って、二酸化炭素の分離性能が向上する（回収した二酸化炭素の純度が上がる）。
【００４６】
また、水素分離膜１１は、Ｐｄ−Ｃｕ合金を含み、使用温度が３００℃以下であることが好ましい。この場合、後段のゼオライトを含む二酸化炭素分離膜２１の性能に影響しない（水素分離膜モジュール内で発生する水の濃度が小さい）。水素分離膜モジュール内の反応で発生する水が少量であるため、後段のゼオライト膜において水の吸着によるＣＯ２分離阻害（水がゼオライト膜に吸着してＣＯ２透過量が減少し、透過ＣＯ２濃度が低下する）が起こらない。
【実施例】
【００４７】
以下、実施例により本発明を更に詳細に説明するが、本発明はこれらの実施例に限定されるものではない。
【００４８】
［実験１］
実施例として、図１に示す構成に係る水素精製装置を用いて、水素製造装置（ＨＰＵ）から供給される混合ガスから、９９．９９％の高純度水素を精製したときの、エネルギー効率及び高純度水素の回収率をプロセスシミュレータを用いて計算を行った。各分離膜モジュールの構成として図３（ｂ）に示す構成を採用した。当該水素精製装置に供給した混合ガスの組成は、「Ｈ２：ＣＯ２：ＣＯ：ＣＨ４＝７１．８：２０．５：４．０：３．７」（単位はｍｏｌ％）であった。混合ガスの供給量は、１２１４ｍ３／ｈであった。混合ガスの供給圧は、１．８６ＭＰａＧであった。透過側水素の圧力を０．５ＭＰａＧとし、ＣＯ２分離膜におけるＣＯ２／Ｈ２分離係数を１０とした。
【００４９】
比較例として、従来のＰＳＡ法による水素精製装置を用いて、水素製造装置（ＨＰＵ）から供給される混合ガスから、９９．９９％の高純度水素を精製したときの、エネルギー効率及び高純度水素の回収率をプロセスシミュレータを用いて計算を行った。当該水素精製装置に供給した混合ガスの組成は、「Ｈ２：ＣＯ２：ＣＯ：ＣＨ４＝７１．８：２０．５：４．０：３．７」（単位はｍｏｌ％）であった。混合ガスの供給量は、１２１４ｍ３／ｈであった。混合ガスの供給圧は、１．８６ＭＰａＧであった。また、ＰＳＡ法による水素精製の条件として、水素回収率を８０％とした。
【００５０】
もう一つの比較例として、化学吸着法及びＰＳＡ法による水素精製装置を用いて、水素製造装置（ＨＰＵ）から供給される混合ガスから、９９．９９％の高純度水素を精製したときの、エネルギー効率及び高純度水素の回収率をプロセスシミュレータを用いて計算を行った。当該水素精製装置に供給した混合ガスの組成は、「Ｈ２：ＣＯ２：ＣＯ：ＣＨ４＝７１．８：２０．５：４．０：３．７」（単位はｍｏｌ％）であった。混合ガスの供給量は、１２１４ｍ３／ｈであった。混合ガスの供給圧は、１．８６ＭＰａＧであった。また、化学吸着法及びＰＳＡ法による条件は、化学吸着法におけるＣＯ２回収エネルギーを５７３０ｋＪ／ｋｇ−ＣＯ２とし、後段のＰＳＡにおける水素回収率を８０％とした
【００５１】
上述の計算結果を図４に示す。図４に示すように、高純度水素回収率は、比較例である「ＰＳＡ」は７０％、「化学吸着法＋ＰＳＡ」は８０％であるのに対して、実施例は９０％であった。これにより、実施例は、水素分離と二酸化炭素分離を交互に行うことで効率よく水素が回収され、比較例に比して高純度水素回収率が高いことが理解される。また、エネルギー効率は、比較例である「ＰＳＡ」は５３％、「化学吸着法＋ＰＳＡ」は５０％であるのに対して、実施例は６５％であった。なお、エネルギー効率は、「回収できる水素のエネルギー／（供給される混合ガス中の水素のエネルギー＋水素の分離に用いられるエネルギー）」で計算される。水素の分離に用いられるエネルギーとは、ＰＳＡの場合は、吸着工程と脱着工程のために圧力を変化させるのに消費されるエネルギーであり、実施例においては、分離膜を加熱するヒーターで消費されるエネルギーである。比較例では、圧力調整のために多大なエネルギーが消費される。これに対し、実施例では、水素製造装置からの混合ガスの供給圧力をそのまま各分離膜での分離のための駆動力に用いることができ、途中で圧力を調整する必要はないため、分離膜を加熱するヒーターのエネルギーのみが消費される。ヒーターによるエネルギー消費量は、ＰＳＡの圧力調整のためのエネルギー消費量に比して少ないため、実施例のエネルギー効率が高くなることが理解される。
【００５２】
［実験２］
次に、二酸化炭素分離膜としてゼオライトからなる分離膜を用いた場合と、液体促進輸送膜を用いた場合の、比較を行った。
【００５３】
実施例として、図３（ｂ）に示す構成の水素分離膜モジュールの後段に、図３（ｂ）に示す構成の二酸化炭素分離膜モジュールを設けた二段構成の水素精製装置を準備した。当該水素精製装置に供給した混合ガスの組成は、「Ｈ２：ＣＯ２：ＣＯ：ＣＨ４＝７０：２０：５：５」（単位はｍｏｌ％）であった。混合ガスの供給量は、５０Ｌ／ｈであった。混合ガスの供給圧は、２ＭＰａＧであった。二酸化炭素分離膜は、ＮａＹ型ゼオライトからなる。このときの二酸化炭素分離膜の有効膜長（分離膜からなる円筒の高さ）は２ｃｍ、膜面積（分離膜の片面の総面積）は１０ｃｍ２であった。二酸化炭素分離膜の厚さは約２μｍであった。二酸化炭素分離膜の使用温度は６０℃であった。二酸化炭素分離膜モジュールの回収室側の圧力は大気圧に維持した。二酸化炭素の回収にはスィープガスを用いなかった。水素分離膜は、Ｐｄ−Ｃｕ合金からなる。このときの水素分離膜の有効膜長は９．２ｃｍ、膜面積は８０ｃｍ２であった。水素分離膜の厚さは２２μｍであった。水素分離膜の使用温度は２５０℃であった。水素分離膜モジュールの回収室側の圧力は大気圧に維持した。水素の回収にはスィープガスを用いなかった。
【００５４】
比較例として、図３（ｂ）に示す構成の水素分離膜モジュールの後段に、図３（ｂ）に示す構成の液体促進輸送膜を用いた二酸化炭素分離膜モジュールを設けた二段構成の水素精製装置を準備した。当該水素精製装置に供給した混合ガスの組成は、「Ｈ２：ＣＯ２：ＣＯ：ＣＨ４＝７０：２０：５：５」（単位はｍｏｌ％）であった。混合ガスの供給量は、３００Ｌ／ｈであった。混合ガスの供給圧は、２ＭＰａＧであった。液体促進輸送膜は、イオン液体と多孔質支持体からなる。このときの液体促進輸送膜の有効膜長（分離膜からなる円筒の高さ）は２７７２ｃｍ（１８ｃｍ長×１５４本）、膜面積（分離膜の片面の総面積）は２０９０ｃｍ２であった。液体促進輸送膜の厚さは１．３ｍｍであった。液体促進輸送膜の使用温度は８０℃であった。液体促進輸送膜モジュールの回収室側の圧力は２ＭＰａＧに維持した。二酸化炭素の回収にはスィープガスを用いた。水素分離膜は、Ｐｄ−Ｃｕ合金からなる。このときの水素分離膜の有効膜長は１００．９ｃｍ、膜面積は８８０ｃｍ２であった。水素分離膜の厚さは２２μｍであった。水素分離膜の使用温度は２５０℃であった。水素分離膜モジュールの回収室側の圧力は大気圧に維持した。水素の回収にはスィープガスを用いなかった。
【００５５】
実施例及び比較例について、水素精製開始からの経過時間に対する、水素回収率、二酸化炭素回収率、透過二酸化炭素濃度を測定した。測定結果を図５に示す。透過二酸化炭素濃度とは、二酸化炭素分離膜モジュールの回収室内の気体中の二酸化炭素の濃度である。また、実施例の二酸化炭素分離膜及び比較例の液体促進輸送膜の水素と二酸化炭素のガス透過度を測定した。ガス透過度とは、ガス透過速度を膜面積およびガス分圧差で除した値である。測定結果を図６に示す。まず、実施例と比較例の分離膜の二酸化炭素の分離性能の比較を行う。図５の透過二酸化炭素濃度が高い程、分離性能が高いことを示し、図６の水素のガス透過度と二酸化炭素のガス透過度の差が大きい程、分離性能が高いことを示す。図５及び図６に示すように、比較例の方が若干分離性能が高いものの、実施例の二酸化炭素分離膜は十分に高い分離性能を有することが理解される。一方、図６から理解されるように、実施例のゼオライトからなる二酸化炭素分離膜は、比較例の液体促進輸送膜に比して、約２００倍の二酸化炭素のガス透過度を示している。また、図５から理解されるように、実施例は比較例よりも二酸化炭素の回収率が高い。このことより、実施例の二酸化炭素分離膜は、比較例の液体促進輸送膜よりも膜面積を大幅に小さくしているにも関わらず、二酸化炭素の回収率を高くできることが理解される。二酸化炭素の回収率が高いと、非透過ガスの水素の濃度が高くなるため、二酸化炭素分離膜モジュールの後段に配置される水素分離膜モジュールにおいて、効率良く水素を回収することができる。液体促進輸送膜を用いる場合は、膜が大きくなることにより水素精製装置全体の大きさも大きくなってしまう。また、液体促進輸送膜は、ゼオライト膜よりも使用温度が高い上に膜面積も大幅に大きいため、加熱のための熱量が多くなりエネルギー効率も低下する。一方、ゼオライト膜を用いることで、二酸化炭素分離膜を小さくできるため、水素精製装置の小型化を図ると共にエネルギー効率も高くすることができる。
【産業上の利用可能性】
【００５６】
本発明は、水素を精製する技術として利用可能である。
【符号の説明】
【００５７】
１，２…水素精製装置、１０Ａ…水素分離膜モジュール（第１の水素分離部）、１０Ｂ…水素分離膜モジュール（第２の水素分離部）、２０Ａ…二酸化炭素分離膜モジュール（第１の二酸化炭素分離部）、２０Ｂ…二酸化炭素分離膜モジュール（第２の二酸化炭素分離部）、２０Ｃ…二酸化炭素分離膜モジュール（第３の二酸化炭素分離部）、１１…水素分離膜、２１…二酸化炭素分離膜、１００…水素製造装置。
【図１】
2014001109.tif 000003
【図２】
2014001109.tif 000004
【図３】
2014001109.tif 000005
【図４】
2014001109.tif 000006
【図５】
2014001109.tif 000007
【図６】
2014001109.tif 000008